(57)【要約】【課題】摩耗や割れ等の欠陥部が生じた被補修部材を、フラックスを用いることなくより高品質に補修を施工することが可能な欠陥補修方法である。【解決手段】欠陥補修方法は、被補修部材１に発生した欠陥部４に補修材５を設けるステップと、補修材５および被補修部材１の欠陥部４近傍に不活性ガスＹを吹き付けながらレーザビームＸを照射して加熱することにより補修材５を欠陥部４に浸透させるステップとを有する。【選択図】  図１
2004148456.tif 000002
【特許請求の範囲】
【請求項１】
被補修部材に発生した欠陥部に補修材を設けるステップと、前記補修材および前記被補修部材の欠陥部近傍に不活性ガスを吹き付けながらレーザビームを照射して加熱することにより前記補修材を前記欠陥部に浸透させるステップとを有することを特徴とする欠陥補修方法。
【請求項２】
前記被補修部材の欠陥部近傍に、前記不活性ガスの流路を形成するためのガスシールド板を設けるステップを有することを特徴とする請求項１記載の欠陥補修方法。
【請求項３】
前記被補修部材を予熱することを特徴とする請求項１記載の欠陥補修方法。
【請求項４】
前記欠陥部の端部近傍の助走部の入熱量を、前記助走部以外の前記欠陥部近傍である主部の入熱量より大きくすることを特徴とする請求項１記載の欠陥補修方法。
【請求項５】
前記レーザビームのエネルギ密度は、１平方ミリメートル当たり５ワットから１２０ワットであることを特徴とする請求項１記載の欠陥補修方法。
【請求項６】
前記補修材は前記被補修部材よりも融点の低い金属材料を含むことを特徴とする請求項１記載の欠陥補修方法。
【請求項７】
前記補修材は、前記被補修部材より融点の低い金属材料で構成される主成分と、この主成分と合金化して前記主成分の融点を低下させる副成分とで構成されることを特徴とする請求項１記載の欠陥補修方法。
【請求項８】
前記補修材は、前記被補修部材より融点の低い金属材料で構成される主成分と、この主成分と合金化して前記主成分の融点を低下させる副成分と、この主成分より融点の高い硬質材料とにより構成されることを特徴とする請求項１記載の欠陥補修方法。
【請求項９】
前記硬質材料は、Ｎｉ基合金、Ｃｏ基合金、炭化物、ほう化物あるいは窒化物のうちのいずれかにより構成したことを特徴とする請求項８記載の欠陥補修方法。
【請求項１０】
前記補修材は、金属粉末の混合物により構成されることを特徴とする請求項１記載の欠陥補修方法。
【請求項１１】
前記補修材は、金属粉末の混合物を前記金属粉末の融点以下の温度で加熱あるいは加圧および加熱して一体化することにより構成されることを特徴とする請求項１記載の欠陥補修方法。
【請求項１２】
前記補修材は、有機バインダにより前記被補修部材の欠陥部に被着されることを特徴とする請求項１記載の欠陥補修方法。
【請求項１３】
被補修部材より融点の低い金属材料で構成される主成分と、この主成分と合金化して前記主成分の融点を低下させる副成分と、前記主成分より融点の高い硬質材料とにより構成されることを特徴とする補修材。
【発明の詳細な説明】
【０００１】
【発明の属する技術分野】
本発明は、被補修部材、例えば弁座等の部品に生じた割れ等の欠陥を補修する欠陥補修方法および補修材に関する。
【０００２】
【従来の技術】
火力発電プラントや原子力発電プラントには仕切弁、流量調節弁等の多数の弁が設けられており、これらの弁には弁ケーシングに弁体との間で水密性を保持する弁座が設けられる。これらの弁座等の構成部材は、長期間使用すると表面に割れ等の欠陥が生じる。例えば弁座は、弁体と水密性を保持して密着させる必要がありシール機能を要するため溶接による肉盛り施工が行われる。しかし、弁座は長期間使用すると摩耗、損耗あるいはその他の理由により、凸状の肉盛り施工部分に割れ等の欠陥が発生する恐れがある。
【０００３】
このため、欠陥が発生した構成部材は、補修する必要がある。
【０００４】
そこで、従来は弁座等の構成部材に発生した欠陥部にフラックスを含むペースト状の粉末ろう材を塗布し、その後に加熱処理により粉末ろう材を溶融して欠陥部に浸透させる欠陥補修方法により欠陥が補修される（例えば特許文献１参照）。このとき、粉末ろう材は、加熱したときに構成部材を溶融させないために、構成部材の融点よりも低い融点であるものが使用される。
【０００５】
【特許文献１】
特開平１１−１２３６１７号公報（第３頁−第４頁）
【０００６】
【発明が解決しようとする課題】
従来の欠陥補修方法はフラックスを用いるため、酸化作用の影響や、残留物などの不純物の影響を避けることができず、被補修部材の品質が劣化する恐れがある。そこで被補修部材への酸化作用の影響を低減させるためには、被補修部材の補修は粉末ろう材を負圧下で加熱することにより行う必要がある。
【０００７】
しかし、粉末ろう材を負圧下で加熱するためには真空炉等の機器が必要であり、かつ真空炉等の機器内部に被補修部材を配置する必要があるためコスト増加の要因となる。さらに、被補修部材が大型であるときは、真空炉内に設置することができない場合がある。そこで、被補修部材の一部を部分的に囲う小型真空炉を用いる方法が考えられるが、特に被補修部材の形状が複雑で凹凸がある場合には、真空炉内の気密性を保つことが困難である。
【０００８】
また、従来の欠陥補修方法においては、ろう材が被補修部材の欠陥部に浸透した後、ろう材により形成される面が基材面より高く肉盛られるように、すなわち凸状に形成することができない。このため、被補修部材が例えば弁座であり、欠陥部が凸状の肉盛り施工部分である場合には、シール機能を維持することができない。
【０００９】
一方、被補修部材の欠陥部に、被補修部材と同質の材料を用いて溶接により補修施工することもできる。しかし、被補修部材に部分的な溶融が生じ、非溶融部分との境界面に残留応力が残る。このため、補修部近傍に摩耗や割れ等の欠陥が再発する恐れがある。従って、被補修部材の欠陥部が例えば弁座の肉盛り施工部分である場合には、長期間弁座のシール効果を維持することができない。
【００１０】
さらに、被補修部材の欠陥部が弁座の肉盛り施工部分である場合のように凸形状であるときには、残留応力の発生を抑制するために被補修部材の凸形状部分を全て機械加工により除去した後、被補修部材と同質の材料を用いて溶接により補修施工することもできる。
【００１１】
しかし、再び被補修部材に肉盛り施工をする必要があるため、特に作業エリアが狭い場合には補修作業が困難であり、労力および時間を要する。
【００１２】
本発明はかかる従来の事情に対処するためになされたものであり、摩耗や割れ等の欠陥部が生じた被補修部材を、フラックスを用いることなくより高品質に補修を施工することが可能な欠陥補修方法を提供することを目的とする。
【００１３】
また、本発明の他の目的は、被補修部材の欠陥部に浸透し、かつ被補修部材の表面より高く肉盛られるように、凸状に形成することができる補修材を提供することである。
【００１４】
【課題を解決するための手段】
本発明に係る欠陥補修方法は、上述の目的を達成するために、請求項１に記載したように、被補修部材に発生した欠陥部に補修材を設けるステップと、前記補修材および前記被補修部材の欠陥部近傍に不活性ガスを吹き付けながらレーザビームを照射して加熱することにより前記補修材を前記欠陥部に浸透させるステップとを有することを特徴とするものである。
【００１５】
また、本発明に係る補修材は、上述の目的を達成するために、請求項１３に記載したように、被補修部材より融点の低い金属材料で構成される主成分と、この主成分と合金化して前記主成分の融点を低下させる副成分と、前記主成分より融点の高い硬質材料とにより構成されることを特徴とするものである。
【００１６】
【発明の実施の形態】
本発明に係る欠陥補修方法および補修材の実施の形態について添付図面を参照して説明する。
【００１７】
図１は本発明に係る欠陥補修方法の実施形態の手順を示す説明図である。
【００１８】
図１（ａ）に示すように欠陥補修方法の適用対象である被補修部材１は、例えば各種弁の弁座、弁体、弁ケーシング等の部材を対象とし、基材２に耐摩耗部３を被着して構成される。基材２は、例えば炭素鋼である。そして炭素鋼の基材２には、プラズマアーク溶接により肉盛り施工した１．５ｗｔ％Ｃ、１ｗｔ％Ｍｎ、２８ｗｔ％Ｃｒ、０．５ｗｔ％Ｍｏ、４ｗｔ％Ｗ、残部Ｃｏで組成した耐摩耗部３が被着される。
【００１９】
被補修部材１の長年の使用により、耐摩耗部３には欠陥部４が生じている場合を想定する。欠陥部４の大きさは、幅Ｗが例えば０．１ｍｍあるいは０．２ｍｍ程度であり、深さＤが１ｍｍあるいは２ｍｍ程度である。
【００２０】
そして、図１（ｂ）に示すように、耐摩耗部３の欠陥部４に補修材５を設ける。補修材５は、基材２より融点の低いろう材を含む材料が用いられる。そして補修材５は、例えば塩素等の有害な成分を含まない有機バインダ６を用いて欠陥部４に被着される。
【００２１】
次に、図１（ｃ）に示すように、レーザビーム照射装置７を耐摩耗部３の欠陥部４に設けた補修材５の近傍に配置する。そして、このレーザビーム照射装置７により高出力のレーザビームＸを照射して不活性ガスＹをノズルより吹き付けながら補修材５を加熱し、欠陥部４に浸透させて溶け込ませる。このとき不活性ガスＹは、補修材５と欠陥部４全体を覆って不活性ガスＹの膜を形成し、外部環境から遮断する遮断層を構成する。不活性ガスＹには、アルゴン、ヘリウム、窒素やさらに酸化防止を推進するため、数％から数１０％の水素を混合するガスも含まれる。
【００２２】
さらに、図１（ｄ）に示すように、耐摩耗部３表面から凸状に形成された補修材５の部分を機械加工等の加工により平坦化する。
【００２３】
すなわち、欠陥補修方法は被補修部材１の欠陥部４に補修材５を設け、不活性ガスＹを欠陥部４に吹き付けながらレーザビームＸを照射して加熱し、欠陥部４に溶け込ませた後、補修材５により形成された凸部を機械加工等の加工により平坦化する方法である。
【００２４】
次に、被補修部材１の欠陥部４に設ける補修材５の組成について説明する。
【００２５】
補修材５の組成の具体例を表１に示す。
【００２６】
【表１】
2004148456.tif 000003
【００２７】
補修材５は、主成分と副成分とから構成される。そして、補修材５の主成分には、被補修部材１より融点の低い例えばＡｕ等の金属材料が用いられる一方、補修材５の副成分には補修材５の主成分と合金化して融点を低下させる例えばＣｕ等の材料が用いられる。
【００２８】
このため補修材５が加熱されると補修材５は被補修部材１の融点より低い温度で溶融する。このため、被補修部材１の溶融に先駆けて補修材５が溶融され、補修材５はより少ない被補修部材１の溶融量で補修材５が被補修部材１の欠陥部４に浸透して充填させることができる。
【００２９】
補修材５の主成分の例としては、融点が１０６４℃であるＡｕ、融点が９６２℃であるＡｇ、融点が１０８３℃であるＣｕが挙げられる。
【００３０】
一方、補修材５の副成分の例としては、Ａｕを主成分とする場合は、Ｃｕ、Ｃｏ、Ｇｅ、Ｆｅ、Ｎｉが挙げられる。そして、主成分であるＡｕにＣｕを副成分として含有させて補修材５を構成させる場合、補修材５の融点が最小となるときのＣｕの補修材５に対する概略含有量は２２ｗｔ％程度である。このときの補修材５の最小融点、すなわちＡｕを主成分として副成分であるＣｕを２２ｗｔ％含有させた補修材５の融点は、８８９℃程度である。
【００３１】
同様に、Ａｕを主成分としてＡｕに副成分であるＣｏ、Ｇｅ、Ｆｅ、Ｎｉをそれぞれ含有させて補修材５を構成させる場合、補修材５の融点が最小となるときの補修材５に対する概略含有量はそれぞれ２４．８ｗｔ％、２８ｗｔ％、１８．５ｗｔ％、１８ｗｔ％程度である。さらに、このときの補修材５の最小融点はそれぞれ９９６℃、３６１℃、１０３６℃、９５５℃程度である。
【００３２】
また、Ａｇを主成分としてＡｇに副成分であるＣｕ含有させて補修材５を構成させる場合、補修材５の融点が最小となるときの補修材５に対する概略含有量は２８ｗｔ％程度であり、このときの補修材５の最小融点は７８０℃程度である。
【００３３】
さらに、Ｃｕを主成分としてＣｕに副成分であるＭｎ、Ｐをそれぞれ含有させて補修材５を構成させる場合、補修材５の融点が最小となるときの補修材５に対する概略含有量はそれぞれ３７ｗｔ％、１５．７ｗｔ％程度であり、このときの補修材５の最小融点はそれぞれ８７１℃、７１４℃程度である。
【００３４】
さらに第２の副成分として、Ａｌ、Ｃｒ、Ｔｉ、Ｚｒ等を加えてもよい。これらの第２の副成分は、上記金属材料（主成分）あるいは副成分の少なくとも１成分と合金化して、硬い析出物を生成するものである。すなわち、前記主成分、副成分、第２の副成分からなる硬質ろう材を用いてろう付けすると、ろう付時にろう材の温度が上がると共にろう材中の主成分あるいは副成分１の少なくとも１成分が副成分２の少なくとも１成分と合金化反応を生じ、硬い析出物がろう材中に生成して、その結果、ろう材部分の硬さそのものが大きくなる効果が得られる。これら、第２の副成分として、上記Ａｌ、Ｃｒ、Ｔｉ、Ｚｒ等が挙げられる。
【００３５】
また、補修材５は、主成分と副成分あるいは、主成分と副成分と第２の副成分とを主材として、この主材にさらに硬質材料を添加することができる。補修材５に硬質材料を添加すると、硬質材料により主材が保持されて補修材５が被補修部材１の欠陥部４を充填した後、更に肉盛層が形成される。このため、被補修部材１の欠陥部４を補修材５により充填した後、被補修部材１の表面を平坦化加工する際、補修後の欠陥部４が被補修部材１の表面から凹むことがない。
【００３６】
補修材５の硬質材料は、主材の主成分より融点が高い材料が用いられ、１種類に限らず複数種類により構成してもよい。補修材５に添加する硬質材料の具体例を表２に示す。
【００３７】
【表２】
2004148456.tif 000004
【００３８】
例えば、補修材５の主材はＡｕを主成分としてＡｕには、Ｃｕ、Ｃｏ、Ｆｅ、Ｇｅ、Ｎｉ、Ｓｉが融点低減のために副成分として含有される。このとき主成分と副成分が合金化して補修材５を構成することにより、補修材５の融点がＡｕの融点よりも低下すれば副成分の含有量は任意である。
【００３９】
一方、補修材５の主材の主成分がＡｕであるとき、補修材５に添加する硬質材料の例としては、Ｎｉ基合金、Ｃｏ基合金、耐火金属、炭化物、ほう化物、窒化物が挙げられる。この硬質材料の補修材５に対する含有量は、１〜４０ｖｏｌ％が望ましい。
【００４０】
補修材５は、所要の組成の合金に限らす組成の構成要素となる複数の単体金属粉末の混合物により構成してもよい。補修材５を単体金属粉末の混合物により構成しても、単体金属粉末の混合物を加熱すると各単体金属粉末が相互拡散して、被補修部材１より低融点の合金が形成されるため所要の組成の補修材５を得ることができる。
【００４１】
このため、補修材５を単体金属粉末の混合物により構成すると、合金を用いる場合に比べて合金化の工程が不要となり、より安価に補修材５を構成することができる。
【００４２】
尚、補修材５は、組成を構成する単体金属粉末の混合物により構成するのみならず、組成要素の一部を合金化した金属粉末の混合物を用いて構成しても良い。
【００４３】
補修材５を金属粉末の混合物により構成する場合、補修材５を被補修部材１の欠陥部４に設ける方法としては、例えば金属粉末の混合物を有機バインダで混練して被補修部材１の欠陥部４に被着する方法、あるいは金属粉末の混合物を各金属粉末の融点以下の温度で加熱または加圧して一体化してから被補修部材１の欠陥部４に設ける方法がある。
【００４４】
金属粉末の混合物を加熱または加圧して一体化する方法により得られた補修材５は有機バインダを含まないため、補修後の被補修部材１内部に有機バインダによる分解残留物が残留しない。このため、補修後の被補修部材１の品質の劣化を低減させることができる。
【００４５】
さらに、金属粉末の混合物を加熱または加圧して一体化する方法により得られた補修材５は、施工性がよく所定のサイズに加工することができる。
【００４６】
また、金属粉末の混合物を加熱または加圧して一体化して補修材５を構成した後、さらにこの一体化した金属粉末の補修材５を適量の有機バインダで被補修部材１の欠陥部４に被着することも可能である。この場合、被補修部材１の欠陥部４が存在をする面が水平でなくても、補修材５を所定の位置に設けることができる。
【００４７】
次に、被補修部材１の欠陥部４に設けた補修材５の加熱方法について説明する。
【００４８】
図２は図１（ｃ）に示す欠陥補修方法において被補修部材１の欠陥部４に設けた補修材５に不活性ガスＹを吹き付けながらレーザビーム照射装置７によりレーザビームＸを照射して加熱する方法を示す詳細説明図である。
【００４９】
レーザビーム照射装置７は、光ファイバ１０の端部にレーザヘッド１１を設けた構成である。そして、レーザヘッド１１は筒状の配管１２内部に設けられる。さらに配管１２内部の欠陥部４（被補修部）近傍には筒状あるいは板状のガスシールド板１３が設けられる。
【００５０】
そして、レーザヘッド１１は配管１２内部のガスシールド板１３を経由して被補修部材１の欠陥部４に設けた補修材５にレーザビームＸを照射可能に構成される。さらに、ノズル１４より供給される不活性ガスＹも、レーザビームＸとともにガスシールド板１３の間を経由して補修材５に吹き付けられるように構成される。
【００５１】
すなわち、ガスシールド板１３により不活性ガスＹの流路が形成され、不活性ガスＹの流れが補修材５に一様に向かう適切な流れとなるように構成される。このため、不活性ガスＹが補修材５近傍に停留しやすくなるとともに大気の混入を抑制することができる。
【００５２】
そして、補修材５近傍にガスシールド板１３を配置し、さらに不活性ガスＹを吹き付けながらレーザビーム照射装置７によりレーザビームＸを補修材５に照射して加熱する。この結果、補修材５は溶融し、被補修部材１の欠陥部４に浸透して溶け込む。
【００５３】
このとき、基材２あるいは耐摩耗部３の温度が低いと補修材５が被補修部材１の欠陥部４に十分に浸透しない。このため、補修部である耐摩耗部３の欠陥部４近傍を予熱することにより、補修材５をより良好に欠陥部４に浸透させることができる。耐摩耗部３の欠陥部４近傍を予熱する方法として、例えば、欠陥部４の周囲にヒータを巻き付けて加熱する方法が挙げられる。あるいは、レーザビームを複数回照射したり、照射する際の移動速度を遅くして照射するレーザビームＸの入熱量を調整する方法も挙げられる。
【００５４】
図３は、図１（ａ）に示す被補修部材１の上面図である。
【００５５】
被補修部材１の耐摩耗部３には、線状の欠陥部４が生じている。この欠陥部４は線状の端部あるいはその近傍である助走部２０と、助走部２０以外の主部２１とで構成される。
【００５６】
レーザビーム照射装置７が補修材５に照射するレーザビームＸによる入熱量を、耐摩耗部３に生じた欠陥部４の助走部２０において多くすることにより、助走部２０での欠陥部４への補修材５の浸透を良好にすることができる。
【００５７】
一方、レーザビーム照射装置７が耐摩耗部３に生じた欠陥部４の主部２１にレーザビームＸを照射するときは、助走部２０での入熱があるため欠陥部４が予熱され、助走部２０より少ない入熱であっても補修材５の欠陥部４への浸透が良好となる。
【００５８】
耐摩耗部３の欠陥部４において、レーザビーム照射装置７からのレーザビームＸによる入熱量を増やす方法としては、レーザビームＸの移動速度を遅くする方法、レーザビームＸの出力を大きくする方法、レーザビームＸを欠陥部４において複数回移動させる方法等の方法が挙げられる。尚、レーザビーム照射装置７によりレーザビームＸを耐摩耗部３の欠陥部４において複数回移動させる場合、主部２１よりも助走部２０においてより多数回移動させて予熱を十分与えることも有効である。
【００５９】
すなわち、補修材５が耐摩耗部３の欠陥部４に十分に浸透しない場合には、レーザビームＸの移動速度を遅くする方法、レーザビームＸの出力を大きくする方法、レーザビームＸを複数回助走部２０において移動させる方法等の方法により欠陥部４への入熱料を増加させることにより、補修材５を欠陥部４に浸透させることができる。
【００６０】
逆に、レーザビーム照射装置７が被補修部材１および補修材５に照射するレーザビームＸのエネルギ密度が大きいと、補修材５の一部あるいは耐摩耗部３の一部のみが溶融され、補修材５全体を溶融して予熱された欠陥部４に十分に浸透させることができなくなる恐れがある。
【００６１】
このため、レーザビーム照射装置７が補修材５および耐摩耗部３の欠陥部４近傍に照射するレーザビームＸのエネルギ密度は、１平方ミリメートル当たり５ワットから１２０ワットにすることが望ましい。レーザビームＸのエネルギ密度が１平方ミリメートル当たり５ワット未満の場合、補修材５および耐摩耗部３の加熱が十分になされなくなる一方、１平方ミリメートル当たり１２０ワットを超えると、補修材５および耐摩耗部３の一部のみが溶融し易くなるためである。
【００６２】
レーザビーム照射装置７が補修材５および耐摩耗部３の欠陥部４近傍に照射するレーザビームＸのエネルギ密度は、レーザビームＸの出力をレーザビームＸの照射面積で割った値となる。このため、レーザビームＸのエネルギ密度は、レーザビームＸの出力あるいは照射面積を変化させることにより調整することができる。
【００６３】
例えば、補修材５および耐摩耗部３の欠陥部４近傍に照射されるレーザビームＸの照射面積を１平方ミリメートル、レーザビームＸの出力を２０ワットとすると２０ワット／平方ミリメートルのエネルギ密度が得られる。
【００６４】
同様に、例えば補修材５および耐摩耗部３の欠陥部４近傍に照射されるレーザビームＸの照射面積を１０平方ミリメートル、レーザビームＸの出力を５０ワットとすると５ワット／平方ミリメートルのエネルギ密度となり、レーザビームＸの照射面積を１０平方ミリメートル、レーザビームＸの出力を５００ワットとすると５０ワット／平方ミリメートルのエネルギ密度となる。
【００６５】
また、同様に補修材５および耐摩耗部３の欠陥部４近傍に照射されるレーザビームＸの照射面積を３０平方ミリメートル、レーザビームＸの出力を２５００ワットとすると約８０ワット／平方ミリメートルのエネルギ密度となる。
【００６６】
補修材５を溶融させることにより耐摩耗部３の欠陥部４を補修する場合、欠陥部４に被着した補修材５は、その全体を加熱するほうがより効率的に加熱することができる。このため、レーザビームＸの照射面積をある程度広げて補修材５を加熱することが望ましい。
【００６７】
また、補修材５および耐摩耗部３の欠陥部４近傍に照射されるレーザビームＸの移動速度は任意であるが、レーザビームＸの移動速度がより遅い方が補修材５および耐摩耗部３の欠陥部４近傍に、より効果的に予熱的効果を与え、補修材５の耐摩耗部３への浸透性が有効となる。補修材５および耐摩耗部３の欠陥部４近傍に照射されるレーザビームＸの移動速度は、例えば毎分０．０１メートルから毎分０．５メートルの範囲が望ましい。
【００６８】
また、補修材５および耐摩耗部３の欠陥部４近傍に照射されるレーザビームＸの波長も任意であるが、補修材５および耐摩耗部３の欠陥部４近傍からの反射がより少なく、吸収効率がより大きい波長、すなわちより短い波長とすることが望ましい。さらに、光ファイバ１０でレーザビームＸを伝送する際に、光ファイバ１０内においてレーザビームＸの損失が少ない波長のレーザビームＸを用いることが望ましい。
【００６９】
このため、補修材５および耐摩耗部３の欠陥部４近傍に照射されるレーザビームＸは、例えば波長が約１ミクロンメートルのＹＡＧレーザビームやさらに波長の短い半導体レーザビーム等のレーザビームＸが挙げられる。
【００７０】
また、光ファイバ１０によりレーザビームＸを伝送することにより、レーザヘッド１１のサイズをより小さくすることができる。このため、被補修部材１の耐摩耗部３に生じた欠陥部４周辺の領域が狭い場合であっても被補修部材１の欠陥部４近傍に容易にレーザビームＸを導くことが可能となり、また補修材５および耐摩耗部３の欠陥部４近傍へのレーザビームＸの照射も容易とすることができる。
【００７１】
例えば、被補修部材１の欠陥部４がパイプ状形状の内面にある場合には、レーザヘッド１１のサイズをパイプの内部に挿入可能な大きさにする必要がある。さらに、被補修部材１の欠陥部４に所定の角度でレーザビームＸを照射する必要がある場合には、レーザヘッド１１のサイズがパイプの内部に挿入可能な大きさでありかつレーザヘッド１１を所定の角度に傾けることが可能なサイズとする必要がある。
【００７２】
そこで、光ファイバ１０によりレーザビームＸを伝送することでレーザヘッド１１のサイズをより小さくすることにより、例えばパイプ状形状の被補修部材１の内面に存在する欠陥部４であっても所定の角度でレーザビームＸを照射することができる。
【００７３】
図１に示す欠陥補修方法により補修した後の被補修部材１を切断し、さらに研磨して光学顕微鏡で観察した。その結果、被補修部材１の耐摩耗部３の欠陥部４に補修材５が十分に溶け込んでいることが認められた。
【００７４】
また、欠陥補修方法による補修においては、フラックスを用いることなく補修材５を不活性ガスＹ雰囲気中で加熱したため、補修部での酸化物の生成や変色も認められなかった。このため、欠陥補修方法により被補修部材１を補修すれば、補修後の被補修部材１の品質をより良好に維持することができる。
【００７５】
被補修部材１の例としては火力発電プラントや原子力発電プラントの主蒸気隔離弁３０の構成要素である弁座３２および弁体３１が挙げられる。
【００７６】
図４は、図１に示す欠陥補修方法の被補修部材１の例である弁座３２および弁体３１を具備する発電プラントの主蒸気隔離弁３０の一部を切り欠いた図である。
【００７７】
主蒸気隔離弁３０は弁体３１と弁座３２とを具備しており、弁体３１を駆動させて弁座３２に着脱することにより主蒸気隔離弁３０が開閉される。弁体３１および弁座３２は互いに水密的に当接されている。
【００７８】
図５は、図４に示す主蒸気隔離弁３０の弁体３１の正面図、図６は図５に示す弁体３１の側面図、図７は図４に示す主蒸気隔離弁３０の弁座３２の正面図、図８は図７に示す弁座３２の側面図である。
【００７９】
主蒸気隔離弁３０の弁体３１および弁座３２の接触部位は、基材４０に耐摩耗部３１が溶接により肉盛り施工されて構成される。そして、弁体３１および弁座３２の耐摩耗部３１の作用により、主蒸気隔離弁３０の閉弁時におけるシール効果が高められる。しかし、弁体３１および弁座３２の耐摩耗部３１は、長期間使用すると摩耗あるいはその他の理由により割れ等の欠陥が生じることがあった。
【００８０】
このため、耐摩耗部３１の欠陥部４をシール機能を維持した状態で補修する必要がある。
【００８１】
一方、従来の被補修部材１の欠陥補修方法として、被補修部材１の欠陥部４にフラックスを含み被補修部材１よりも低融点のペースト状の粉末ろう材を塗布し、その後に加熱処理により粉末ろう材を溶融して欠陥部４に浸透させて欠陥部４を補修させる方法がある。
【００８２】
しかし、従来の欠陥補修方法においては、フラックスを用いて大気中で施工するため、酸化作用の影響や残留物などの不純物の影響を避けることができず、被補修部材１の補修部の品質が劣化するという問題点があった。さらに、ろう材が被補修部材１の欠陥部４に浸透した後、ろう材により形成される被補修部材１の表面が当初の被補修部材１の表面より高く肉盛られるように施工することができない。
【００８３】
このため、弁体３１および弁座３２のように凸状に形成されシール機能を要する被補修部材１に従来の欠陥補修方法を適用すると、シール機能が低下するという問題があった。
【００８４】
また、従来の欠陥補修方法において酸化作用の影響を低減させるため、被補修部材１の補修を負圧下でろう材を加熱することにより行う方法があるが、真空炉等の機器が必要となり、コスト増加の要因となる。さらに、被補修部材１が主蒸気隔離弁３０の弁体３１および弁座３２である場合には、主蒸気隔離弁３０が大型であり真空炉等の機器内に設定できない。
【００８５】
そこで、弁体３１および弁座３２を囲う小型真空炉を設ける方法が考えられるが、弁体３１および弁座３２は形状が複雑で凹凸が多いため、補修部の気密性を保つことが困難である。
【００８６】
このため、主蒸気隔離弁３０の弁体３１および弁座３２に発生した欠陥部４の補修は、耐摩耗部３１と同質材を用いて溶接補修施工し、弁体３１と弁座３２との水密性を維持させる場合が多かった。
【００８７】
しかし、耐摩耗部３１と同質材を用いた溶接補修による補修においては、弁体３１および弁座３２を構成する補修前の耐摩耗部３１も部分的に溶融する。このため、耐摩耗部３１の溶融部分と非溶融部分との境界面に残留応力が残り、耐摩耗部３１の補修部近傍に摩耗や割れ等の欠陥が再度発生することがあり、長期間シール効果を維持することができないという問題点があった。
【００８８】
一方、主蒸気隔離弁３０の弁体３１および弁座３２の耐摩耗部３１による肉盛り施工部分に欠陥が発生した場合、残留応力を局部的に残留させないために、肉盛り施工部分を機械加工により全て除去した後、再び肉盛り施工を実施する欠陥補修方法が考えられる。しかし、主蒸気隔離弁３０の周囲に十分な作業空間が得られず、補修作業が困難で多大な労力と時間が必要であった。
【００８９】
本発明の欠陥補修方法によれば、フラックスを用いることなく不活性ガスＹ雰囲気中で補修材５を加熱溶融することにより主蒸気隔離弁３０の弁体３１および弁座３２に発生した欠陥部４を補修することができるため、酸化物の生成を抑制させることができる。このため欠陥補修方法では、補修後の主蒸気隔離弁３０の弁体３１および弁座３２に、より高い品質を維持させることができる。
【００９０】
このため、真空炉等の機器を設ける必要がなくより安価に弁体３１および弁座３２に発生した欠陥部４を補修することができるとともに主蒸気隔離弁３０の弁体３１および弁座３２のように大型の被補修部材１であっても被補修部材１を工場等に移送させることなく補修することが可能である。
【００９１】
また、欠陥補修方法では、補修材５に添加した硬質材料の作用により、補修材５が弁体３１および弁座３２に発生した欠陥部４を充填した後、肉盛層が形成される。すなわち、補修後の弁体３１および弁座３２の肉盛り施工部分は、他の肉盛り施工部分から凹むことがない。このため、補修後の弁体３１および弁座３２のシール機能を維持することができる。
【００９２】
尚、欠陥補修方法は主蒸気隔離弁３０の弁体３１および弁座３２に発生した欠陥部４の補修に限らず、電動弁等の弁あるいはその他の任意の構成部材に発生した欠陥の補修に適用することができる。
【００９３】
また、被補修部材１は、基材２と耐摩耗部３とにより構成される必要はなく単一の部材で構成されていてもよい。
【００９４】
【発明の効果】
本発明に係る欠陥補修方法においては、フラックスを使用せずに不活性ガスを吹き付けつつレーザビームを照射して補修材を加熱溶融し、被補修部材の欠陥部に浸透させるため、酸化作用の影響を回避させて、より高い品質を補修後の被補修部材に維持させることができる。
【００９５】
また、補修材に硬質材料を添加して主材が保持されるように構成することにより、被補修部材の欠陥部に浸透した後、補修材は被補修部材の表面より高く肉盛られるように凸状に形成することができる。
【図面の簡単な説明】
【図１】本発明に係る欠陥補修方法の実施形態の手順を示す説明図。
【図２】図１（ｃ）に示す欠陥補修方法において被補修部材の欠陥部に設けた補修材に不活性ガスを吹き付けながらレーザビーム照射装置によりレーザビームを照射して加熱する方法を示す詳細説明図。
【図３】図１（ａ）に示す被補修部材の上面図。
【図４】図１に示す欠陥補修方法の被補修部材の例である弁座および弁体を具備する発電プラントの主蒸気隔離弁の一部を切り欠いた図。
【図５】図４に示す主蒸気隔離弁の弁体の正面図。
【図６】図５に示す弁体の側面図。
【図７】図４に示す主蒸気隔離弁の弁座の正面図。
【図８】図７に示す弁座の側面図。
【符号の説明】
１…被補修部材、２…基材、３…耐摩耗部、４…欠陥部、５…補修材、６…有機バインダ、７…レーザビーム照射装置、１０…光ファイバ、１１…レーザヘッド、１２…配管、１３…ガスシールド板、１４…ノズル、２０…助走部、２１…主部、３０…主蒸気隔離弁、３１…弁体、３２…弁座、４０…基材、４１…耐摩耗部、Ｘ…レーザビーム、Ｙ…不活性ガス。
【図１】
2004148456.tif 000005
【図２】
2004148456.tif 000006
【図３】
2004148456.tif 000007
【図４】
2004148456.tif 000008
【図５】
2004148456.tif 000009
【図６】
2004148456.tif 000010
【図７】
2004148456.tif 000011
【図８】
2004148456.tif 000012